ФУТЕРОВКА ВНУТРЕННЕЙ ПОВЕРХНОСТИ РЕАКТОРА ГАЗИФИКАТОРА

2
3
2
1. Внутренняя огнеупорная футеровка газификатора, имеющая по меньшей мере одну область спеченного материала, содержащего по меньшей мере 45 мас.% оксида хрома (CrО) и по меньшей мере 1 мас.% оксида циркония, причем по меньшей мере 20 мас.% указанного оксида циркония (ZrO) стабилизировано в кубической и/или тетрагональной форме.
2. Огнеупорная футеровка по п.1, отличающаяся тем, что по меньшей мере 60% указанного оксида циркония стабилизировано в кубической и/или тетрагональной форме.
2
3
2
3. Огнеупорная футеровка по п.1, отличающаяся тем, что она содержит по меньшей мере одну присадку, стабилизирующую или не стабилизирующую оксид циркония, выбранную из СаО, MgO, YO и TiO.
4. Огнеупорная футеровка по п.3, отличающаяся тем, что присадка представляет собой СаО.
2
5. Огнеупорная футеровка по п.1, отличающаяся тем, что содержание оксида циркония (ZrO) составляет более 6 мас.% и/или менее 7 мас.%.
2
3
6. Огнеупорная футеровка по п.1, отличающаяся тем, что содержание оксида хрома (CrО) составляет более 80 мас.%.
2
3
7. Огнеупорная футеровка по п.1, отличающаяся тем, что содержание оксида алюминия (AlO) в ней составляет более 1 мас.% и/или менее 10 мас.%, и/или содержание диоксида кремния в ней составляет более 0,5 мас.% и/или менее 3 мас.%.
2
3
2
8. Огнеупорная футеровка по п.1, отличающаяся тем, что структура указанного материала представлена гранулятом оксида хрома, связанным матрицей, содержащей зерна, включающие оксид циркония и присадку, выбранную из СаО, MgO, YO и TiO, причем указанная присадка стабилизирует или не стабилизирует указанный оксид циркония, а процентное содержание оксида циркония в зернах составляет более 2,5 мас.% по отношению к массе указанного материала.
9. Огнеупорная футеровка по п.8, отличающаяся тем, что содержание присадки в зернах составляет от 1 до 8 мас.% по отношению к массе указанных зерен.
10. Огнеупорная футеровка по любому из пп.1-9, отличающаяся тем, что материал представлен в форме слоя, нанесенного на внутреннюю стенку реактора указанного газификатора или в форме блоков, установленных таким образом, чтобы защищать указанную стенку.
2
3
2
11. Огнеупорная футеровка по п.1, отличающаяся тем, что по меньшей мере 60% указанного оксида циркония стабилизировано в кубической и/или тетрагональной форме, и тем, что она содержит по меньшей мере одну присадку, стабилизирующую или не стабилизирующую оксид циркония, выбранную из СаО, MgO, YO и TiO.
2
12. Огнеупорная футеровка по п.1, отличающаяся тем, что по меньшей мере 60% указанного оксида циркония стабилизировано в кубической и/или тетрагональной форме, и тем, что содержание оксида циркония (ZrO) составляет более 6 мас.% и/или менее 7 мас.%.
2
3
2
2
13. Огнеупорная футеровка по п.1, отличающаяся тем, что по меньшей мере 60% указанного оксида циркония стабилизировано в кубической и/или тетрагональной форме, тем, что она содержит по меньшей мере одну присадку, стабилизирующую или не стабилизирующую оксид циркония, выбранную из СаО, MgO, YO и TiO, и тем, что содержание оксида циркония (ZrO) составляет более 6 мас.% и/или менее 7 мас.%.
2
3
14. Огнеупорная футеровка по п.1, отличающаяся тем, что по меньшей мере 60% указанного оксида циркония стабилизировано в кубической и/или тетрагональной форме, и тем, что содержание оксида хрома (CrО) составляет более 80 мас.%.
2
3
2
2
3
15. Огнеупорная футеровка по п.1, отличающаяся тем, по меньшей мере 60% указанного оксида циркония стабилизировано в кубической и/или тетрагональной форме, тем, что она содержит по меньшей мере одну присадку, стабилизирующую или не стабилизирующую оксид циркония, выбранную из СаО, MgO, YO и TiO, и тем, что содержание оксида хрома (CrО) составляет более 80 мас.%.
2
2
3
16. Огнеупорная футеровка по п.1, отличающаяся тем, по меньшей мере 60% указанного оксида циркония стабилизировано в кубической и/или тетрагональной форме, тем, что содержание оксида циркония (ZrO) составляет более 6 мас.% и/или менее 7 мас.%, и тем, что содержание оксида хрома (CrО) составляет более 80 мас.%.
2
3
2
2
2
3
17. Огнеупорная футеровка по п.1, отличающаяся тем, по меньшей мере 60% указанного оксида циркония стабилизировано в кубической и/или тетрагональной форме, тем, что она содержит по меньшей мере одну присадку, стабилизирующую или не стабилизирующую оксид циркония, выбранную из СаО, MgO, YO и TiO, тем, что содержание оксида циркония (ZrO) составляет более 6 мас.% и/или менее 7 мас.%, и тем, что содержание оксида хрома (CrО) составляет более 80 мас.%.
2
3
2
2
3
18. Огнеупорная футеровка по п.1, отличающаяся тем, что она содержит по меньшей мере одну присадку, стабилизирующую или не стабилизирующую оксид циркония, выбранную из СаО, MgO, YO и TiO, и тем, что содержание оксида хрома (CrО) составляет более 80 мас.%.
2
2
3
19. Огнеупорная футеровка по п.1, отличающаяся тем, что содержание оксида циркония (ZrO) составляет более 6 мас.% и/или менее 7 мас.%, и тем, что содержание оксида хрома (CrО) составляет более 80 мас.%.
2
3
2
2
2
3
20. Огнеупорная футеровка по п.1, отличающаяся тем, что она содержит по меньшей мере одну присадку, стабилизирующую или не стабилизирующую оксид циркония, выбранную из СаО, MgO, YO и TiO, тем, что содержание оксида циркония (ZrO) составляет более 6 мас.% и/или менее 7 мас.%, и тем, что содержание оксида хрома (CrО) составляет более 80 мас.%.
2
3
21. Огнеупорная футеровка по п.1, отличающаяся тем, по меньшей мере 60% указанного оксида циркония стабилизировано в кубической и/или тетрагональной форме, и тем, что содержание оксида алюминия (AlO) в ней составляет более 1 мас.% и/или менее 10 мас.%, и/или содержание диоксида кремния в ней составляет более 0,5 мас.% и/или менее 3 мас.%.
2
3
2
2
3
22. Огнеупорная футеровка по п.1, отличающаяся тем, по меньшей мере 60% указанного оксида циркония стабилизировано в кубической и/или тетрагональной форме, тем, что она содержит по меньшей мере одну присадку, стабилизирующую или не стабилизирующую оксид циркония, выбранную из СаО, MgO, YO и TiO, и тем, что содержание оксида алюминия (AlO) в ней составляет более 1 мас.% и/или менее 10 мас.% и/или содержание диоксида кремния в ней составляет более 0,5 мас.% и/или менее 3 мас.%.
2
3
2
2
2
3
23. Огнеупорная футеровка по п.1, отличающаяся тем, по меньшей мере 60% указанного оксида циркония стабилизировано в кубической и/или тетрагональной форме, тем, что она содержит по меньшей мере одну присадку, стабилизирующую или не стабилизирующую оксид циркония, выбранную из СаО, MgO, YO и TiO, тем, что содержание оксида циркония (ZrO) составляет более 6 мас.% и/или менее 7 мас.%, и тем, что содержание оксида алюминия (AlO) составляет более 1 мас.% и/или менее 10 мас.% и/или содержание диоксида кремния составляет более 0,5 мас.% и/или менее 3 мас.%.
2
3
2
2
3
2
3
24. Огнеупорная футеровка по п.1, отличающаяся тем, по меньшей мере 60% указанного оксида циркония стабилизировано в кубической и/или тетрагональной форме, тем, что она содержит по меньшей мере одну присадку, стабилизирующую или не стабилизирующую оксид циркония, выбранную из СаО, MgO, YO и TiO, тем, что содержание оксида хрома (CrО) составляет более 80 мас.%, и тем, что содержание оксида алюминия (AlO) в ней составляет более 1 мас.% и/или менее 10 мас.% и/или содержание диоксида кремния в ней составляет более 0,5 мас.% и/или менее 3 мас.%.
2
3
2
2
2
3
2
3
25. Огнеупорная футеровка по п.1, отличающаяся тем, по меньшей мере 60% указанного оксида циркония стабилизировано в кубической и/или тетрагональной форме, тем, что она содержит по меньшей мере одну присадку, стабилизирующую или не стабилизирующую оксид циркония, выбранную из СаО, MgO, YO и TiO, тем, что содержание оксида циркония (ZrO) составляет более 6 мас.% и/или менее 7 мас.%, тем, что содержание оксида хрома (CrО) составляет более 80 мас.%, и тем, что содержание оксида алюминия (AlO) в ней составляет более 1 мас.% и/или менее 10 мас.% и/или содержание диоксида кремния в ней составляет более 0,5 мас.% и/или менее 3 мас.%.